КЕРАМИЧЕСКАЯ МАССА ДЛЯ ИЗГОТОВЛЕНИЯ ОБЛИЦОВОЧНОЙ ПЛИТКИ
CERAMIC MASS FOR PRODUCTION OF FACING TILES

Изобретение относится к промышленности строительных материалов, в частности к составам керамических масс, которые могут быть использованы для изготовления облицовочной плитки.
Известна керамическая масса, содержащая, мас.%: глину 15,0-35,0; мел 5,0-18,0; плиточный бой 2,0-5,0; компонент из группы перлит, нефелиновый концентрат 15,0-20,0; трепел 40,0-45.0 [1].
Задача изобретения состоит в повышении водостойкости изделий, полученных из керамической массы.
Технический результат достигается тем, что керамическая масса для изготовления облицовочной плитки, включающая глину, плиточный бой, нефелиновый концентрат, трепел, дополнительно содержит вспученный вермикулит и бокситы при следующем соотношении компонентов, мас.%: глина 45,0-50,0; плиточный бой 10,0-15,0; нефелиновый концентрат 10,0-15,0; трепел 5,0-10,0; вспученный вермикулит 10,0-15,0; бокситы 5,0-10,0.
2
2
3
2
3
3
В составе керамической массы быть использованы глины, содержащие мас.%: SiO 64,7-73,0; AlO 9,87-13,41; FeO 1,92-2,72; СаО 0,98-1,6; MgO 2,13-2,99; SO 0,51-0,81; п.п.п. 11,45-14,32.
В качестве плиточного боя может быть использован бой бракованной облицовочной плитки после обжига.
2
2
3
2
3
2
2
Нефелиновый концентрат имеет состав, мас.%: SiO 43,0-45,0; AlO 28,0-30,0; FeO 3,0-4,0; СаО 1,0-1,5; NaO+КО 16,0-18,0; п.п.п. 1,0-2,0.
2
2
3
2
3
2
Вермикулит содержит, мас.%: SiO 37,0-42,0; AlO 10,0-13,0; FeO 5,0-17,0; FeO 1,0-3,0; MgO 14,0-23,0; НО 8,0-18,0.
2
2
3
2
2
3
Бокситы содержат, мас.%: SiO 4,19; AlO 63,42; TiO 1,7 FeO 29,45; СаО 0,91; MgO 0,34; п.п.п. 11,0.
В таблице приведены составы керамической массы.
Таблица
Компоненты
Состав, мас.%:
1
2
3
Глина
45,0
48,0
50,0
Плиточный бой
10,0
7,0
5,0
Нефелиновый концентрат
20,0
18,0
15,0
Трепел
5,0
7,0
10,0
Вспученный вермикулит
15,0
13,0
10,0
Бокситы
5,0
7,0
10,0
Водопоглощение плитки, %
~5
~5
~5
2
Вермикулит вспучивают. Компоненты дозируют в требуемых количествах и размалывают до получения порошков с удельной поверхностью 2500-4000 см/г, смешивают и готовят керамическую массу с влажностью 6-8%. Из керамической массы прессуют облицовочную плитку, например, размером 100×100 мм, на ее поверхность наносят (напыляют) слой цветной глазури и при температуре 900°С проводят обжиг.
Источник информации
1. SU 937416, С04В 33/00, 1982.